(57)【要約】  めっき層形成後のめっき表面平滑性に優れ、しかも低コストで製造可能な磁気ディスク基板用アルミニウム合金板等を提供する。  本発明の磁気ディスク基板用アルミニウム合金板は、質量％で、Ｍｇ：３．０〜８．０％、Ｃｕ：０．００２〜０．１５０％、Ｚｎ：０．０５〜０．６０％、Ｆｅ：０．００１〜０．０６０％、Ｓｉ：０．００１〜０．０６０％、Ｂｅ：０．００００１〜０．００２００％、Ｃｒ：０．２００％以下、Ｍｎ：０．５００％以下及びＣｌ：０．００３００％以下を含有し、残部がＡｌ及び不可避的不純物からなる組成を有し、金属組織中で観察される３〜１０μｍの最長径を有するＣｒ酸化物の存在密度が、ディスクの片面当たり１個以下である。
2018025769.tif 000002
【特許請求の範囲】
【請求項１】
質量％で、Ｍｇ：３．０〜８．０％、Ｃｕ：０．００２〜０．１５０％、Ｚｎ：０．０５〜０．６０％、Ｆｅ：０．００１〜０．０６０％、Ｓｉ：０．００１〜０．０６０％、Ｂｅ：０．００００１〜０．００２００％、Ｃｒ：０．２００％以下、Ｍｎ：０．５００％以下及びＣｌ：０．００３００％以下を含有し、残部がＡｌ及び不可避的不純物からなる組成を有し、金属組織中で観察される３〜１０μｍの最長径を有するＣｒ酸化物の存在密度が、ディスクの片面当たり１個以下であることを特徴とする磁気ディスク基板用アルミニウム合金板。
【請求項２】
Ｃｒ：０．０１０〜０．２００質量％、Ｍｎ：０．０１０〜０．５００質量％のうち１種又は２種を含有することを特徴とする請求項１に記載の磁気ディスク基板用アルミニウム合金板。
【請求項３】
Ｂｅ：０．００００１〜０．０００２５質量％を含有することを特徴とする請求項１又は２に記載の磁気ディスク基板用アルミニウム合金板。
【請求項４】
請求項１〜３のいずれか１項に記載の磁気ディスク基板用アルミニウム合金板の製造方法において、
前記アルミニウム合金板の組成になるように溶湯を調整する溶湯調整工程と、
前記溶湯を鋳造する鋳造工程と、
鋳造した鋳塊を熱間圧延して熱間圧延板とする熱間圧延工程と、
前記熱間圧延板を冷間圧延して冷間圧延板とする冷間圧延工程と
を含み、
前記溶湯調整工程が、Ｃｌ：０．００３００質量％以下を含有するアルミニウム地金を装入して溶湯を調整することを特徴とする磁気ディスク基板用アルミニウム合金板の製造方法。
【請求項５】
前記溶湯調整工程が、Ｃｒ酸化物：０．５０質量％以下を含有するＣｒ原料をさらに装入して溶湯を調整することを特徴とする請求項４に記載の磁気ディスク基板用アルミニウム合金板の製造方法。
【請求項６】
請求項１〜３のいずれか１項に記載される磁気ディスク基板用アルミニウム合金板を用いて作製した円環状のアルミニウム合金基板の表面上に、めっき層と磁性層を有することを特徴とする磁気ディスク。
【発明の詳細な説明】
【技術分野】
【０００１】
本発明は、めっき層形成後のめっき表面平滑性に優れた磁気ディスク基板用アルミニウム合金板及びその製造方法、並びにアルミニウム合金板を用いて作製した磁気ディスクに関する。
【背景技術】
【０００２】
コンピュータの記憶装置に用いられるアルミニウム合金製磁気ディスクは、良好なめっき性を有するとともに機械的特性や加工性が優れたアルミニウム合金基板から製造されている。このようなアルミニウム合金基板としては、例えばＪＩＳ５０８６合金（Ｍｇ：３．５〜４．５ｍａｓｓ％、Ｆｅ≦０．５０ｍａｓｓ％、Ｓｉ≦０．４０ｍａｓｓ％、Ｍｎ：０．２０〜０．７０ｍａｓｓ％、Ｃｒ：０．０５〜０．２５ｍａｓｓ％、Ｃｕ≦０．１０ｍａｓｓ％、Ｔｉ≦０．１５ｍａｓｓ％、Ｚｎ≦０．２５ｍａｓｓ％、残部Ａｌ及び不可避的不純物からなる）や、ＪＩＳ５０８６合金中の不純物であるＦｅ、Ｓｉ等の含有量を制限してマトリックス中の金属間化合物を小さくすること、或いは、ＣｕやＺｎを添加することによって、めっき性を改善したアルミニウム合金基板等が挙げられる。【０００３】
一般的なアルミニウム合金製磁気ディスクは、まず、円環状アルミニウム合金基板を作製し、この円環状アルミニウム合金基板にめっきを施し、次いで、この基板表面に磁性体を付着させることにより製造される。【０００４】
一般に、円環状アルミニウム合金基板を有する磁気ディスクは、以下の工程により製造される。まず、アルミニウム合金を鋳造し、その鋳塊を熱間圧延し、次いで冷間圧延を施す。なお、必要に応じて焼鈍を施して圧延材を作製する。次に、この圧延材を円環状に打抜き、打ち抜いた円環状アルミニウム合金板の複数枚を積層した状態にして、上下から加圧しつつ焼鈍を施して平坦化する加圧焼鈍を行い、その後、積層状態を解除することにより、円環状アルミニウム合金基板が作製される。【０００５】
このようにして作製された円環状アルミニウム合金基板に、前処理として切削加工、研削加工、脱脂、エッチング、ジンケート処理（Ｚｎ置換処理）を施し、次いで、ジンケート処理を施した円環状アルミニウム合金基板の表面上に、下地処理として硬質非磁性金属であるＮｉ−Ｐめっき層を無電解めっき法により形成し、このＮｉ−Ｐめっき層の表面にポリッシングを施した後に、磁性層をスパッタリング法により形成して磁気ディスクが製造される。【０００６】
ところで、近年、磁気ディスクには、マルチメディア等のニーズから大容量化及び高密度化が求められており、近い将来には、面記録密度２Ｔｂ／ｉｎ２が達成されようとしている。そして、磁気ディスクの記録密度の向上には、データ読み取り時にエラーの原因となる磁気ディスク表面の平滑性が必要とされ、磁気ディスク表面を平滑にするには、めっき層に発生しやすいピット（孔）をより少なくして、めっき層の表面を平滑に形成することが望ましいとされている。【０００７】
めっき層におけるピットの発生原因としては、アルミニウム合金基板表面に存在する大きな窪みが一因として知られており、この大きな窪みは、基板表面に存在する粗大な非金属介在物や金属間化合物などの異物が研削加工やめっき前処理時に脱落して、発生することが判明している。【０００８】
このような実情から、近年ではアルミニウム合金基板に存在する異物の低減が強く望まれ、検討がなされている。特許文献１には、鋳造における凝固時の冷却速度を高めてＡｌ−Ｆｅ−Ｍｎ系やＭｇ−Ｓｉ系の晶出物（金属間化合物）を微細化する方法が記載されている。【０００９】
ところで、アルミニウム合金板を製造する際、アルミニウム地金を主原料として溶湯を調整するのが一般的であるが、アルミニウム地金には、種々の不純物成分を含有しており、なかでも塩素（Ｃｌ）成分は、通常０．０００１質量％程度含有しているのが一般的であり、さらに、溶湯中の成分調整でクロム（Ｃｒ）原料を装入する場合もあるが、かかる場合、Ｃｒ原料には、通常０．０３質量％程度のＣｒ酸化物を含有しているのが一般的である。
【先行技術文献】
【特許文献】
【００１０】
【特許文献１】特開昭５６−１０５８４６号公報
【００１１】
特許文献１に記載の方法は、金属マトリックス中のＡｌ−Ｆｅ−Ｍｎ系やＭｇ−Ｓｉ系の晶出物（金属間化合物）を微細にすることは可能であるが、上述したＣｌ成分含有のアルミニウム地金と、Ｃｒ酸化物含有のＣｒ原料とを使用して溶湯を作製する場合、これらの晶出物を微細にしても、磁気ディスクの表面を十分に平滑に形成することができないという問題があり、加えて、前記晶出物を微細にするための製造条件として、鋳造工程で製造されるスラブを、急冷効果を得る観点から、板厚が４〜１５ｍｍの薄スラブとする必要があり、製造条件の制約もあった。
【発明の開示】
【発明が解決しようとする課題】
【００１２】
本発明は、上記問題点を解決すべくなされたもので、めっき層形成後のめっき表面平滑性に優れ、しかも低コストで製造可能な磁気ディスク基板用アルミニウム合金板、及びその製造方法、並びにアルミニウム合金板を用いて作製した磁気ディスクの提供を目的とする。
【課題を解決するための手段】
【００１３】
本発明者らは上記問題点の解決のために、介在物としてＣｒ酸化物と塩化物に注目し、これらの介在物の分布状態とめっき表面の平滑性の関係、ならびに、前記介在物の生成と製造条件の関係について鋭意調査研究した。その結果、ＣｒとＣｌの含有量、ならびに、原料中のＣｒ酸化物量やＣｌ含有量が、Ｃｒ酸化物の生成や研削面の平滑性及びめっき表面の平滑性に大きな影響を与えることを見出し、本発明を完成するに至った。【００１４】
すなわち、本発明の要旨構成は以下のとおりである。
（１）質量％で、Ｍｇ：３．０〜８．０％、Ｃｕ：０．００２〜０．１５０％、Ｚｎ：０．０５〜０．６０％、Ｆｅ：０．００１〜０．０６０％、Ｓｉ：０．００１〜０．０６０％、Ｂｅ：０．００００１〜０．００２００％、Ｃｒ：０．２００％以下、Ｍｎ：０．５００％以下及びＣｌ：０．００３００％以下を含有し、残部がＡｌ及び不可避的不純物からなる組成を有し、金属組織中で観察される３〜１０μｍの最長径を有するＣｒ酸化物の存在密度が、ディスクの片面当たり１個以下であることを特徴とする磁気ディスク基板用アルミニウム合金板。
（２）Ｃｒ：０．０１０〜０．２００質量％、Ｍｎ：０．０１０〜０．５００質量％のうち１種又は２種を含有することを特徴とする上記（１）に記載の磁気ディスク基板用アルミニウム合金板。
（３）Ｂｅ：０．００００１〜０．０００２５質量％を含有することを特徴とする上記（１）又は（２）に記載の磁気ディスク基板用アルミニウム合金板。
（４）上記（１）〜（３）のいずれか１項に記載の磁気ディスク基板用アルミニウム合金板の製造方法において、前記アルミニウム合金板の組成になるように溶湯を調整する溶湯調整工程と、前記溶湯を鋳造する鋳造工程と、鋳造した鋳塊を熱間圧延して熱間圧延板とする熱間圧延工程と、前記熱間圧延板を冷間圧延して冷間圧延板とする冷間圧延工程とを含み、前記溶湯調整工程が、Ｃｌ：０．００３００質量％以下を含有するアルミニウム地金を装入して溶湯を調整することを特徴とする磁気ディスク基板用アルミニウム合金板の製造方法。
（５）前記溶湯調整工程が、Ｃｒ酸化物：０．５０質量％以下を含有するＣｒ原料をさらに装入して溶湯を調整することを特徴とする上記（４）に記載の磁気ディスク基板用アルミニウム合金板の製造方法。
（６）上記（１）〜（３）のいずれか１項に記載される磁気ディスク基板用アルミニウム合金板を用いて作製した円環状のアルミニウム合金基板の表面上に、めっき層と磁性層を有することを特徴とする磁気ディスク。
【発明の効果】
【００１５】
本発明によれば、質量％で、Ｍｇ：３．０〜８．０％、Ｃｕ：０．００２〜０．１５０％、Ｚｎ：０．０５〜０．６０％、Ｆｅ：０．００１〜０．０６０％、Ｓｉ：０．００１〜０．０６０％、Ｂｅ：０．００００１〜０．００２００％、Ｃｒ：０．２００％以下、Ｍｎ：０．５００％以下及びＣｌ：０．００３００％以下を含有し、残部がＡｌ及び不可避的不純物からなる組成を有し、金属組織中で観察される３〜１０μｍの最長径を有するＣｒ酸化物の存在密度を、ディスクの片面当たり１個以下とすることによって、めっき層形成後のめっき表面平滑性に優れた磁気ディスク基板用アルミニウム合金板の提供が可能になった。【００１６】
また、本発明によれば、前記アルミニウム合金板の組成になるように溶湯を調整する溶湯調整工程と、前記溶湯を鋳造する鋳造工程と、鋳造した鋳塊を熱間圧延して熱間圧延板とする熱間圧延工程と、前記熱間圧延板を冷間圧延して冷間圧延板とする冷間圧延工程とを含み、前記溶湯調整工程が、Ｃｌ：０．００３００質量％以下を含有するアルミニウム地金を装入して溶湯を調整することによって、上記の特性を具備する磁気ディスク基板用アルミニウム合金板を、低コストで製造することができる。【００１７】
さらに、本発明によれば、前記アルミニウム合金板を用いて作製した円環状のアルミニウム合金基板の表面上に、めっき層と磁性層を形成することで、大容量及び高密度の磁気ディスクを提供することができる。
【図面の簡単な説明】
【００１８】
【図１】本発明に係るアルミニウム合金板を製造する一連の工程と、このアルミニウム合金板を用いてアルミニウム合金基板を製造する一連の工程と、このアルミニウム合金基板を用いて磁気ディスクを製造する一連の工程とを繋げて示したフロー図である。
【発明を実施するための形態】
【００１９】
次に、本発明の好適な実施形態について説明する。
本発明に従う磁気ディスク基板用アルミニウム合金板は、質量％で、Ｍｇ：３．０〜８．０％、Ｃｕ：０．００２〜０．１５０％、Ｚｎ：０．０５〜０．６０％、Ｆｅ：０．００１〜０．０６０％、Ｓｉ：０．００１〜０．０６０％、Ｂｅ：０．００００１〜０．００２００％、Ｃｒ：０．２００％以下、Ｍｎ：０．５００％以下及びＣｌ：０．００３００％以下を含有し、残部がＡｌ及び不可避的不純物からなる組成を有し、金属組織中で観察される３〜１０μｍの最長径を有するＣｒ酸化物の存在密度が、ディスクの片面当たり１個以下である。
【００２０】
以下、本発明に従う磁気ディスク基板用アルミニウム合金板の化学組成および金属組織中のＣｒ酸化物の限定理由を示す。なお、化学組成における元素の含有量の単位はいずれも「質量％」であるが、以下、特に断らない限り、単に「％」で示す。
【００２１】
（Ｉ）化学組成
＜Ｍｇ：３．０〜８．０％＞
Ｍｇは、主としてアルミニウム合金板の強度を向上させる効果を有する元素である。また、ジンケート処理時のジンケート皮膜を均一に、薄く、かつ、緻密に付着させるので、ジンケート処理工程の次工程である下地処理工程において、Ｎｉ−Ｐからなるめっき表面の平滑性が向上する。しかしながら、Ｍｇ含有量が３．０％未満では、強度が不十分であり、更に、ジンケート処理により生成するジンケート皮膜が不均一となり、めっきの密着性や平滑性が低下するためである。一方、Ｍｇ含有量が８．０％を超えると、粗大なＡｌ−Ｍｇ系金属間化合物が生成して、エッチング時、ジンケート処理時、切削や研削加工時において、金属間化合物が脱落して大きな窪みが発生し、めっき表面の平滑性が低下する。従って、Ｍｇ含有量は３．０〜８．０％とする。なお、Ｍｇ含有量は、強度と製造性との兼合いから、３．５〜７．０％とするのが好ましい。
【００２２】
＜Ｃｕ：０．００２〜０．１５０％＞
Ｃｕは、ジンケート処理時においてＡｌ溶解量を減少させ、また、ジンケート皮膜を均一に、薄く、かつ、緻密に付着させる効果を有する元素である。このような効果により、ジンケート処理工程の次工程である下地処理工程において、Ｎｉ−Ｐからなるめっき表面の平滑性が向上する。しかしながら、Ｃｕ含有量が０．００２％未満では、上記効果が十分に得られず、一方、０．１５０％を超えると、粗大なＡｌ−Ｃｕ−Ｍｇ−Ｚｎ系金属間化合物が生成して、エッチング時、ジンケート処理時、切削や研削加工時において、金属間化合物が脱落して大きな窪みが発生し、めっき表面の平滑性を低下させる。更に、Ｃｕ含有量が０．１５０％を超える場合には、材料自体の耐食性を低下させるため、ジンケート処理により生成するジンケート皮膜が不均一となり、めっきの密着性や平滑性が低下する。従って、Ｃｕ含有量は０．００２〜０．１５０％とする。なお、Ｃｕ含有量は、０．００２〜０．１００％であることが好ましい。
【００２３】
＜Ｚｎ：０．０５〜０．６０％＞
Ｚｎは、Ｃｕと同様に、ジンケート処理時のＡｌ溶解量を減少させ、また、ジンケート皮膜を均一に、薄く、かつ、緻密に付着させるので、ジンケート処理工程の次工程である下地処理工程において、Ｎｉ−Ｐからなるめっき表面の平滑性が向上する。しかしながら、Ｚｎ含有量が０．０５％未満では、上記効果が十分に得られず、一方、０．６０％を超えると、粗大なＡｌ−Ｃｕ−Ｍｇ−Ｚｎ系金属間化合物が生成して、エッチング時、ジンケート処理時、切削や研削加工時において、金属間化合物が脱落して大きな窪みが発生し、めっき表面の平滑性を低下させる。更に、Ｚｎ含有量が０．６０％を超える場合には、材料自体の加工性や耐食性を低下させるため、ジンケート処理により生成するジンケート皮膜が不均一となり、めっきの密着性や平滑性が低下する。従って、Ｚｎ含有量は０．０５〜０．６０％とし、好ましくは０．０５〜０．５０％とする。
【００２４】
＜Ｆｅ：０．００１〜０．０６０％＞
Ｆｅは、アルミニウム母材中には殆ど固溶せず、Ａｌ−Ｆｅ系金属間化合物としてアルミニウム地金中に存在する。このＡｌ−Ｆｅ系金属間化合物は、研削面において欠陥となるため、アルミニウム合金中にＦｅが含有されることは好ましくない。しかしながら、Ｆｅを０．００１％未満まで取り除くのは、アルミニウム地金を高純度に精錬することになりコスト高を招く。一方、Ｆｅ含有量が０．０６０％を超えると、粗大なＡｌ−Ｆｅ系金属間化合物が生成して、エッチング時、ジンケート処理時、切削や研削加工時において、この粗大なＡｌ−Ｆｅ系金属間化合物が脱落して大きな窪みが発生し、めっき表面の平滑性が低下する。従って、Ｆｅの含有量は０．００１〜０．０６０％とし、好ましくは０．００１〜０．０２５％とする。
【００２５】
＜Ｓｉ：０．００１〜０．０６０％＞
Ｓｉは、本発明のアルミニウム合金板の必須元素であるＭｇと結合し、研削面において欠陥となるＭｇ−Ｓｉ系金属間化合物を生成するため、アルミニウム合金中にＳｉが含有されることは好ましくない。しかしながら、Ｓｉはアルミニウム地金に不可避的不純物として存在する。アルミニウム合金を製造する際の溶湯調整工程では、純度の高い、例えば純度９９．９％以上のアルミニウム地金を用いるが、このような地金にもＳｉが含有されている。このため、Ｓｉ含有量が０．００１％未満になるようにアルミニウム地金からＳｉ成分を取り除くのは、アルミニウム地金を高純度に精錬することとなりコスト高を招く。一方、Ｓｉ含有量が０．０６０％を超えると、粗大なＭｇ−Ｓｉ系金属間化合物が生成して、エッチング時、ジンケート処理時、切削や研削加工時において、この粗大なＭｇ−Ｓｉ系金属間化合物が脱落して大きな窪みが発生し、めっき表面の平滑性が低下する。従って、Ｓｉ含有量は０．００１〜０．０６０％とし、好ましくは０．００１〜０．０２５％とする。
【００２６】
＜Ｂｅ：０．００００１〜０．００２００％＞
Ｍｇを含有するアルミニウム合金は、一般にその鋳造時において、Ｍｇの溶湯酸化を抑制するため微量のＢｅを添加する。Ｂｅ含有量が０．００００１％未満では、材料自体の耐食性が低下するため、ジンケート処理により生成するジンケート皮膜が不均一となり、めっき処理後にピットが発生し平滑性が低下する。一方、Ｂｅ含有量が０．００２００％を超えると、研削後の加熱時に厚いＡｌ-Ｍｇ-Ｂｅ系酸化物が形成されるため、めっき処理時にピットが発生し、めっき表面の平滑性が低下する。従って、Ｂｅ含有量は、０．００００１〜０．００２００％とし、好ましくは０．０００１０〜０．０００２５％とする。
【００２７】
＜Ｃｌ：０．００３００％以下＞
Ｃｌは、本発明の必須元素であるＭｇと結合しやすい元素であり、一部はＭｇ−Ｃｌ系介在物として存在し、めっき処理中にＣｌ系介在物がめっき処理液中に溶解し、Ａｌマトリックスに凹部が形成され、めっき表面にピットが多発し、めっき表面の平滑性が低下することから、Ｃｌ含有量は０．００３００％以下とする。なお、アルミニウム合金基板中のＣｌ含有量は、グロー放電質量分析法（ＧＤＭＳ）によって測定される。ＧＤＭＳによる測定は、例えば測定装置としてＶＧ・ＥＬＥＭＥＮＴＡＬ社のＶＧ９０００型を使用し、加速電圧８ｋＶの条件によって行うことができる。
【００２８】
本発明のアルミニウム合金板は、上述の通り、Ｍｇ、Ｃｕ、Ｚｎ、Ｆｅ、Ｓｉ、ＢｅおよびＣｌを必須の含有成分とするが、必要に応じてＣｒ：０．０１０〜０．２００％及びＭｎ：０．０１０〜０．５００％を含有させることができる。
【００２９】
＜Ｃｒ：０．０１０〜０．２００％＞
Ｃｒは、鋳造時に微細な金属間化合物を生成するが、一部はマトリックスに固溶して強度向上に寄与する元素である。また、切削性と研削性を高め、更に再結晶組織を微細にしてめっき層の密着性を向上させ、めっきピットの発生を顕著に抑制する効果を有する。かかる効果を発揮させるには、Ｃｒ含有量を０．０１０％以上にすることが必要である。しかしながら、Ｃｒ含有量が０．２００％を超えると、鋳造時に過剰分が晶出すると同時に粗大なＡｌ−Ｃｒ系金属間化合物が生成しやすくなって、エッチング時、ジンケート処理時、切削や研削加工時において、この金属間化合物が脱落してめっきピットの原因となる大きな窪みを発生する傾向があるからである。また、Ｃｒ含有量が多くなると、Ｃｒの原料から混入するＣｒ酸化物の影響が無視できなくなる。Ｃｒ酸化物が材料中に多量に存在すると、エッチング時、ジンケート処理時、切削や研削加工時において、Ｃｒ酸化物が脱落して大きな窪みが発生し、めっき表面の平滑性を低下させる。従って、Ｃｒ含有量は、０．０１０〜０．２００％とし、好ましくは０．０１０〜０．１００％とする。
【００３０】
＜Ｍｎ：０．０１０〜０．５００％＞
Ｍｎは、鋳造時に微細な金属間化合物を生成するが、一部はマトリックスに固溶して強度向上に寄与する元素である。また、切削性と研削性を高め、更に再結晶組織を微細にしてめっき層の密着性を向上させめっきピットの発生をより一層抑制する効果を有する。かかる効果を発揮させるには、Ｃｒ含有量を０．０１０％以上にすることが必要である。しかしながら、Ｍｎの含有量が０．５００％を超えると、鋳造時に過剰分が晶出すると同時に粗大なＡｌ−Ｍｎ系金属間化合物が生成しやすくなって、エッチング時、ジンケート処理時、切削や研削加工時において、この金属間化合物が脱落してめっきピットの原因となる大きな窪みを発生する傾向があるからである。従って、Ｍｎ含有量は、０．０１０〜０．５００％とし、好ましくは０．０１０〜０．１００％とする。
【００３１】
＜残部：Ａｌおよび不可避的不純物＞
上記各元素の他は、Ａｌ及び不可避的不純物である。ここでいう「不可避的不純物」とは、例えばＧａ等が挙げられる。これらの不可避的不純物は、各々の元素の含有量が０．０５％以下で、かつ、合計含有量が０．１５％以下であれば、本発明に係るアルミニウム合金板としてその特性を損なうことはない。
【００３２】
（ＩＩ）金属（アルミニウム合金）組織中で観察されるＣｒ酸化物の存在密度
本発明においては、金属組織中で観察される３〜１０μｍの最長径を有するＣｒ酸化物の存在密度を、ディスクの片面当たり１個以下とする。ここで、本発明で規定するＣｒ酸化物とは、電子線マイクロアナライザ（ＥＰＭＡ）のＷＤＳ分析によりクロム（Ｃｒ）と酸素（Ｏ）を含有することが確認できる介在物をいう。また、本発明において最長径とは、電子線マイクロアナライザ（ＥＰＭＡ）の波長分散型Ｘ線分光器（ＷＤＳ）による分析により得られるＣｒ酸化物の平面画像において、まず、輪郭線上における一点と輪郭線上の他の点との距離の最大値を計測し、次に、この最大値を輪郭線上における全ての点について計測し、最後に、これら全最大値のうちから選択される最も大きなものをいう。さらに、ディスクの片面の面積は、例えば２．５インチディスクの場合には３０００ｍｍ２程度、３．５インチディスクの場合には６５００ｍｍ２程度である。
【００３３】
アルミニウム合金板中において、３〜１０μｍの最長径を有するＣｒ酸化物の存在密度をディスクの片面当たり１個以下とすることにより、研削加工やめっき前処理時に基板表面に大きな窪みや研削傷の発生が少なくなり、平滑なめっき表面を得ることができる。Ｃｒ酸化物が基板表面に存在すると、研削加工時にこの介在物を起点に広範囲に研削傷が発生するため、この介在物の分散状態は目視で確認することができる。一方、アルミニウム合金板中に存在するＣｒ酸化物の最長径が３〜１０μｍの場合は、この介在物に起因する窪みや研削傷の大きさがめっきピットの発生に多少の影響を及ぼす。しかしながら、このような３〜１０μｍの最長径を有するＣｒ酸化物の存在密度が、ディスクの片面当たり１個以下であれば、ピットの発生に対する影響は無視することができる。なお、アルミニウム合金板中に存在するＣｒ酸化物の最長径が３μｍ未満の場合には、この介在物により発生する窪みや研削傷の大きさは問題視されない。一方、最長径が１０μｍを超えるＣｒ酸化物がディスクの表面に１個でも存在すると、この介在物に起因する基板表面での大きな窪みや研削傷が発生し、めっき表面の平滑性が低下することから、本発明では、最長径が１０μｍを超えるＣｒ酸化物の存在密度は、ディスクの表面に存在しないこと、すなわちディスクの片面当たり０個であることが前提となる。また、本発明では、３〜１０μｍの最長径を有するＣｒ酸化物の存在密度は、ディスク１面当たり１個以下であるが、最適には、ディスクの表面に存在しないこと、すなわちディスクの片面当たり０個である。
【００３４】
（ＩＩＩ）本発明の磁気ディスク基板用アルミニウム合金板および磁気ディスクの製造方法
次に、本発明の磁気ディスク基板用アルミニウム合金板および磁気ディスクの製造方法の好適な実施形態を以下で説明する。
先ず、アルミニウム合金板の製造工程から磁気ディスクの製造工程までの一連の工程を、図１に示す代表的な製造フローに従って説明する。ここで、ステップ１〜５が、アルミニウム合金板を製造するまでの一連の工程であり、そして、ステップ６〜１１が、製造されたアルミニウム合金板を用いて磁気ディスクを製造するまでの一連の工程である。
【００３５】
１．アルミニウム合金板の製造工程から磁気ディスクの製造工程までの製造フロー
（１）ステップ１：溶解炉で所望組成のアルミニウム合金に配合した（例えば、後述の表１に示す組成に配合した）溶湯を調整し、保持炉に転湯する。更に、保持炉において、溶湯を所定温度で所定時間保持する。
（２）ステップ２：配合したアルミニウム合金溶湯を鋳造する。
（３）ステップ３：鋳造した鋳塊を面削し、均質化処理を施す（均質化処理は、本発明では必須ではなく、適宜施される処理である。）。
（４）ステップ４：面削した、又は、均質化処理した鋳塊を熱間圧延して熱間圧延板とする。
（５）ステップ５：熱間圧延板を冷間圧延して冷間圧延板として、アルミニウム合金板を製造する。なお、冷間圧延の前又は途中において焼鈍を施す（焼鈍は、本発明では必須ではなく、適宜施される処理である。）。
（６）ステップ６：アルミニウム合金板を円環状に打ち抜き、ディスクブランクを作製する。
（７）ステップ７：ディスクブランクを加圧焼鈍により平坦化する。
（８）ステップ８：平坦化したディスクブランクに切削加工、研削加工、加熱処理を施して磁気ディスク用アルミニウム合金基板とする。
（９）ステップ９：磁気ディスク用アルミニウム合金基板の表面に脱脂、エッチング、ジンケート処理（Ｚｎ置換処理）を施す。
（１０）ステップ１０：ジンケート処理したアルミニウム合金基板の表面を下地処理して、この表面上にめっき層（例えばＮｉ−Ｐめっき層）を形成する。
（１１）ステップ１１：下地処理によって形成しためっき層の表面上に、スパッタリングによって磁性体（磁性層）を付着形成させて磁気ディスクを製造する。
【００３６】
２．本発明の磁気ディスク基板用アルミニウム合金板の製造方法
本発明の磁気ディスク基板用アルミニウム合金板は、上述したステップ１〜５によって製造される。すなわち、溶湯調整工程（ステップ１）において、本発明のアルミニウム合金板の組成になるように調整されたアルミニウム合金溶湯を、鋳造されるまでに冷えて固まらないように保持炉で加熱・保持する。その後、鋳造工程（ステップ２）において、半連続鋳造（ＤＣ鋳造）法などの常法に従って鋳造し、得られた鋳塊に、必要に応じて均質化処理（ステップ３）を施した後に、熱間圧延工程（ステップ４）において、鋳造した鋳塊を熱間圧延して熱間圧延板とし、次いで、冷間圧延工程（ステップ５）において、熱間圧延板を冷間圧延して冷間圧延板としてアルミニウム合金板を製造する。以下、各工程に分けて詳細に説明する。
【００３７】
（１）ステップ１（溶湯調整工程）
溶湯調整工程（ステップ１）では、製造すべきアルミニウム合金板の組成になるように調整されたアルミニウム合金溶湯を、鋳造されるまでに冷えて固まらないように保持炉で加熱・保持する。保持炉で溶湯を保持した後、鋳造を行う前に脱ガス処理及び濾過処理を常法に従いインラインで行うことが好ましい。インライン脱ガス処理装置としては、ＳＮＩＦやＡＬＰＵＲなどの商標で市販されているものを使用すれば良い。これらの装置は、アルゴンガス等を溶湯に吹き込みながら、羽根付き回転体を高速で回転させてガスを微細な気泡として溶湯中に供給する。これにより、脱水素ガス及び介在物の除去がインラインで短時間に行える。インライン濾過処理としては、セラミックチューブフィルターやセラミックフォームフィルター、アルミナボールフィルター等が用いられ、ケーク濾過機構や濾材濾過機構により介在物をある程度除去することができる。
【００３８】
本発明のアルミニウム合金板の製造方法は、特に溶湯調整工程が、主な原料であるアルミニウム地金として、塩素（Ｃｌ）含有量を０．００３００質量％以下に規制したアルミニウム地金を装入し、また、Ｃｒ成分を調整する場合には、Ｃｒ原料として、Ｃｒ酸化物の含有量を０．５０質量％以下に規制したＣｒ原料を装入して溶湯を調整することにある。
【００３９】
本発明者らは、アルミニウム合金組織中のＣｒ酸化物の分布状態を検討したところ、いずれの工程も、Ｃｒ酸化物の分布状態に少なからず影響を与えるが、特にステップ１における溶湯調整工程での条件が大きく影響を与えていること、具体的には溶湯を作製するための主原料であるアルミニウム地金として、Ｃｌ：０．００３００質量％以下に規制したアルミニウム地金を用い、加えて、Ｃｒ成分調整のためにＣｒ原料を溶湯中に装入される場合には、さらにＣｒ原料として、Ｃｒ酸化物量を０．５０質量％以下に規制したＣｒ原料を用いて溶湯調整を行なうことによって、上述した化学組成および金属組織中で観察されるＣｒ酸化物の存在密度となるアルミニウム合金板を製造できることを見出し、本発明を完成させるに至ったのである。以下、それら原料を限定した理由を説明する。
【００４０】
アルミニウム合金の溶湯を調整する段階において、アルミニウム地金中のＣｌ含有量は０．００３００質量％以下とする。アルミニウム地金中のＣｌ含有量が０．００３００質量％を超えると、磁気ディスク用アルミニウム合金基板を製造したときにＣｌ含有量が０．００３００質量％を超えるとともに、金属組織中にＣｌ系介在物が形成されることにより、めっき処理時にピットが発生してめっき表面の平滑性が低下する。従って、アルミニウム地金中のＣｌ含有量は０．００３００質量％以下とし、好ましくは、０．００２００％以下とする。なお、アルミニウム地金中のＣｌ含有量を０．００００１質量％未満に取り除くのは、製造コスト高を招くため、アルミニウム地金中のＣｌ含有量の下限値は０．００００１％程度とする。
【００４１】
アルミニウム合金の溶湯を調整する段階において、Ｃｒ酸化物量が０．５０質量％以下に規制したＣｒ原料を使用することで、材料中のＣｒ酸化物量を低減することができる。Ｃｒ酸化物量が０．５０質量％を超えると、粗大なＣｒ酸化物量が材料中に多数存在し、めっき処理時にピットが発生してめっき表面の平滑性が低下する。従って、Ｃｒ原料中のＣｒ酸化物量は０．５０質量％以下とし、好ましくは０．１０質量％以下とする。なお、Ｃｒ酸化物は、Ｃｒ原料の製造において不純物として混入するものである。Ｃｒは、一般的にＣｒ酸化物をＡｌ等で還元することで得られるが、Ｃｒ酸化物を全てＣｒに還元することは困難であるため、一部がＣｒ酸化物として残存し、Ｃｒ原料中に含まれることになる。なお、Ｃｒ原料からＣｒ酸化物を０．０００１質量％未満に取り除くのは、製造コスト高を招くため、Ｃｒ原料中のＣｒ酸化物量の下限値は０．０００１％程度とする。
【００４２】
Ｃｒ酸化物量の定量方法は次の通りである。まず、塩酸と水とを１：１の割合で混合した溶液に原料２ｇを添加し、Ｃｒを溶解する。次に、その溶液を、フィルターでろ過する。ろ過後の フィルターをるつぼに入れ、バーナーであぶり、フィルターを灰化する。炭酸ナトリウム０．５ｇとホウ酸０．１５ｇを混ぜ合わせたものをるつぼに添加し、バーナーであぶる。るつぼを電気炉に入れ、加熱し、放冷する。るつぼに、温めた超純水と塩酸(１：１)を添加し、加熱する。るつぼの中の溶液をポリメスフラスコに定容し、ＩＣＰでＣｒ量を測定し、Ｃｒ酸化物量を算出した。
【００４３】
（２）ステップ２（鋳造工程）
配合したアルミニウム合金溶湯を保持炉で保持を行った後は鋳造を行う。
【００４４】
（３）ステップ３（均質化処理工程）
次に、鋳造した鋳塊を面削し、その後、必要に応じて均質化処理を行う。均質化処理を実施する場合には、好ましくは４８０〜５６０℃で１時間以上、より好ましくは５００〜５５０℃で２時間以上の条件で行うのが好ましい。処理温度が４８０℃未満の場合や、処理時間が１時間未満の場合には、十分な均質化効果が得られない場合があるからである。また、５６０℃を超える処理温度では、材料が溶解する虞があるからである。
【００４５】
（４）ステップ４（熱間圧延工程）
次に、面削した、又は、均質化処理した鋳塊を熱間圧延して熱間圧延板とする。ここで熱間圧延板の板厚としては、例えば３．０ｍｍ程度とすればよい。熱間圧延するに当たっては、特にその条件は限定されるものではないが、熱間圧延開始温度を３００〜５００℃とするのが好ましく、３２０〜４８０℃とするのがより好ましい。また、熱間圧延終了温度は２６０〜４００℃とするのが好ましく、２８０〜３８０℃とするのがより好ましい。熱間圧延開始温度が３００℃未満では熱間圧延加工性が確保できず、５００℃を超えると結晶粒が粗大化し、めっきの密着性が低下する場合がある。熱間圧延終了温度が２６０℃未満では熱間圧延加工性が確保できず、４００℃を超えると結晶粒が粗大化し、めっきの密着性が低下する場合がある。なお、熱間圧延では、通常、鋳塊を熱間圧延開始温度で０．５〜１０．０時間加熱保持した後に熱間圧延を行う。均質化処理を行う場合には、前記加熱保持を均質化処理で代替してもよい。
【００４６】
（５）ステップ５（冷間圧延工程）
次に、熱間圧延板を冷間圧延して冷間圧延板として、アルミニウム合金板を製造する。なお、冷間圧延の前又は途中において焼鈍を施す。アルミニウム合金板（冷間圧延板）の板厚としては、好ましくは０．４〜２．０ｍｍ、より好ましくは０．６〜２．０ｍｍとする。すなわち、熱間圧延終了後は、冷間圧延によって所要の製品板厚に仕上げられる。冷間圧延の条件は特に限定されるものではなく、必要な製品板強度や板厚に応じて定めればよく、圧延率を２０〜９０％とするのが好ましく、２０〜８０％とするのがより好ましい。この圧延率が２０％未満では加圧平坦化焼鈍で結晶粒が粗大化し、めっきの密着性が低下する場合があり、この圧延率が９０％を超えると製造時間が長くなり生産性の低下を招く場合がある。
【００４７】
冷間圧延において良好な加工性を確保するために、冷間圧延の前又は冷間圧延の途中において、焼鈍処理を施してもよい。焼鈍処理を実施する場合には、例えばバッチ式の焼鈍では、３００〜４３０℃で０．１〜１０時間の条件で行うのが好ましく、３００〜３８０℃で１〜５時間の条件で行うのがより好ましい。焼鈍温度が３００℃未満の場合や焼鈍温度が０．１時間未満の場合には、十分な焼鈍効果が得られないことがある。また、焼鈍温度が４３０℃を超える場合には、結晶粒が粗大化し、めっきの密着性が低下する場合があり、焼鈍時間が１０時間を超える場合は生産性の低下を招く。一方、連続式の焼鈍では、４００〜５００℃で０〜６０秒間保持の条件で行うのが好ましく、４５０〜５００℃で０〜３０秒間保持の条件で行うのがより好ましい。焼鈍温度が４００℃未満の場合には、十分な焼鈍効果が得られないことがある。また、焼鈍温度が５００℃を超える場合には、結晶粒が粗大化し、めっきの密着性が低下する場合があり、焼鈍時間が６０秒を超える場合には、結晶粒が粗大化し、めっきの密着性が低下する場合がある。なお、焼鈍での保持時間が「０秒」とは、所望の焼鈍温度に達した後、直ちに冷却することを意味する。
【００４８】
３．本発明の磁気ディスクの製造方法
本発明の磁気ディスクは、上述したステップ１〜５によってアルミニウム合金板を製造した後、このアルミニウム合板を用い、上述したステップ６〜１１によって製造される。すなわち、このアルミニウム合金板を円環状に打ち抜いて、ディスクブランクを作製し（ステップ６）、ディスクブランクを加圧焼鈍により平坦化し（ステップ７）、平坦化したディスクブランクに切削加工、研削加工、加熱処理を施して磁気ディスク用アルミニウム合金基板とし（ステップ８）、アルミニウム合金基板の表面に脱脂、エッチング、ジンケート処理（Ｚｎ置換処理）を施し（ステップ９）、ジンケート処理したアルミニウム合金基板の表面を下地処理して、この表面上にめっき層（例えばＮｉ−Ｐめっき層）を形成し（ステップ１０）、そして、下地処理によって形成しためっき層の表面上に、スパッタリングによって磁性体（磁性層）を付着形成（ステップ１１）させることによって、磁気ディスクを製造する。以下、各工程に分けて詳細に説明する。
【００４９】
（１）ステップ６（ディスクブランク作製工程）
上記ステップ１〜５によって製造したアルミニウム合金板を円環状に打ち抜き、ディスクブランクを作製する。
【００５０】
（２）ステップ７（加圧平坦化処理工程）
次に、打ち抜いた円環状アルミニウム合金板の複数枚を積層した状態にして、上下から加圧しつつ、大気中にて２５０〜４３０℃で３０分以上の条件下で焼鈍を施して平坦化する加圧焼鈍を行う。処理温度が２５０℃未満の場合や、処理時間が３０分未満では、平坦化の効果が得られない場合がある。処理温度が４３０℃を超える場合には、結晶粒が粗大化し、めっきの密着性が低下する場合がある。なお、加圧は、１．０〜３．０ＭＰａの圧力下で行うのが好ましい。
【００５１】
（３）ステップ８（切削・研削加工及び加熱処理工程）
平坦化したディスクブランクに切削加工、研削加工及び加熱処理を施して磁気ディスク用アルミニウム合金基板とする。なお、研削加工を施した後に、ディスクブランクの歪取りのための加熱処理を行ってもよい。加熱処理を実施する場合には、２００〜４００℃で５〜１５分の条件で行うのが好ましく、２００〜３００℃で５〜１０分の条件で行うのがより好ましい。加熱温度が２００℃未満の場合や、加熱温度が５分未満の場合には、十分な歪取り効果が得られないことがある。また、加熱温度が４００℃を超える場合や、加熱時間が１５分を超える場合には、アルミニウム合金基板の表層におけるＡｌ−Ｍｇ−Ｂｅ系酸化物が厚くなるため、めっき前処理でＡｌ−Ｍｇ−Ｂｅ系酸化物が完全に除去されずに残存し、ピットが多発する傾向があるからである。
【００５２】
（４）ステップ９（ジンケート処理工程）
アルミニウム合金基板の表面に、脱脂、エッチング、ジンケート処理（Ｚｎ置換処理）を順次施す。
脱脂は、例えば市販のＡＤ−６８Ｆ（上村工業製）脱脂液等を用い、温度４０〜７０℃、処理時間３〜１０分、濃度２００〜８００ｍＬ／Ｌの条件で脱脂を行うことが好ましく、温度４５〜６５℃、処理時間４〜８分、濃度３００〜７００ｍＬ／Ｌの条件で行うのがより好ましい。温度が４０℃未満の場合や、処理時間が３分未満の場合、或いは、濃度が２００ｍＬ／Ｌ未満の場合には、十分な脱脂効果が得られないことがある。また、温度が７０℃を超える場合や、処理時間が１０分を超える場合、或いは、濃度が８００ｍＬ／Ｌを超える場合は、基板表面の平滑性が低下し、めっき処理後にピットが発生し平滑性が低下することがある。
【００５３】
エッチングは、例えば市販のＡＤ−１０７Ｆ（上村工業製）エッチング液等を用い、温度５０〜７５℃、処理時間０．５〜５分、濃度２０〜１００ｍＬ／Ｌの条件でエッチングを行うことが好ましく、温度５５〜７０℃、処理時間０．５〜３分、濃度４０〜１００ｍＬ／Ｌの条件で行うのがより好ましい。温度が５０℃未満の場合や、処理時間が０．５分未満の場合、或いは、濃度が２０ｍＬ／Ｌ未満の場合には、十分なエッチング効果が得られないことがある。また、温度が７５℃を超える場合や、処理時間が５分を超える場合、或いは、濃度が１００ｍＬ／Ｌを超える場合は、基板表面の平滑性が低下し、めっき処理後にピットが発生し平滑性が低下することがある。なお、エッチング処理と後述のジンケート処理の間に、通常のデスマット処理を行なっても良い。
【００５４】
ジンケート処理は、例えば市販のＡＤ−３０１Ｆ−３Ｘ（上村工業製）のジンケート処理液等を用い、温度１０〜３５℃、処理時間０．１〜５分、濃度１００〜５００ｍＬ／Ｌの条件で行うことが好ましく、温度１５〜３０℃、処理時間０．１〜２分、濃度２００〜４００ｍＬ／Ｌの条件で行うのがより好ましい。温度が１０℃未満の場合や処理時間が０．１分未満の場合、或いは、濃度が１００ｍＬ／Ｌ未満の場合には、ジンケート皮膜が不均一となり、めっき処理後に従来ピットが発生し平滑性が低下することがある。また、温度が３５℃を超える場合や、処理時間が５分を超える場合、或いは、濃度が５００ｍＬ／Ｌを超える場合も、ジンケート皮膜が不均一となり、めっき処理後に従来ピットが発生し平滑性が低下することがある。
【００５５】
（５）ステップ１０（めっき層形成工程）
次に、ジンケート処理したアルミニウム合金基板の表面を下地処理して、この表面上に、下地処理として無電解めっきを施してめっき層（例えばＮｉ−Ｐ合金めっき層）を形成する。更に、めっき層の表面の研磨が行われる。無電解Ｎｉ−Ｐ合金めっき処理は、例えば市販のニムデンＨＤＸ（上村工業製）めっき液等を用い、温度８０〜９５℃、処理時間３０〜１８０分、Ｎｉ濃度３〜１０ｇ／Ｌの条件でめっき処理を行うことが好ましく、温度８５〜９５℃、処理時間６０〜１２０分、Ｎｉ濃度４〜９ｇ／Ｌの条件で行うのがより好ましい。温度が８０℃未満の場合や、Ｎｉ濃度が３ｇ／Ｌ未満の場合にはめっきの成長速度が遅く、生産性の低下を招く場合がある。処理時間が３０分未満の場合には、めっき表面に欠陥が多数発生し、めっき表面の平滑性が低下することがある。温度が９５℃を超える場合や、Ｎｉ濃度が１０ｇ／Ｌを超える場合には、めっきが不均一に成長するため、めっきの平滑性が低下する場合がある。処理時間が１８０分を超える場合には、生産性の低下を招くことがある。これらのめっき前処理、ならびに、Ｎｉ−Ｐ合金めっき処理によって、本発明の下地処理したアルミニウム合金基板が得られる。
【００５６】
（６）ステップ１１（磁性層形成工程）
最後に、下地処理したアルミニウム合金基板のめっき層の表面上に、スパッタリングによって磁性体（磁性層）を付着形成させて磁気ディスクを製造する。
【００５７】
上述したところは、この発明のいくつかの実施形態を示したにすぎず、特許請求の範囲において種々の変更を加えることができる。
【実施例】
【００５８】
以下に、本発明の実施例を説明する。
まず、表１に示すＣｌ含有量のアルミニウム地金と、Ｃｒ酸化物量のＣｒ原料（実施例の合金Ｎｏ．４及び５は除く。）を用い、表１に示す成分組成のアルミニウム合金溶湯を溶製し、その後、アルミニウム合金溶湯をＤＣ鋳造法により厚さ５００ｍｍの鋳塊とし、両面１５ｍｍの面削を行った。次に５１０℃で６時間の均質化処理を施した（実施例の合金Ｎｏ．６は除く。）。その後、圧延開始温度４６０℃、圧延終了温度３４０℃で熱間圧延を行なって板厚３．０ｍｍの熱間圧延板とし、その後、実施例の合金Ｎｏ．７以外の熱間圧延板は、中間焼鈍を行なわずに冷間圧延（圧延率６６．７％）により最終板厚の１．０ｍｍまで圧延し、冷間圧延板（アルミニウム合金板）とした。実施例の合金Ｎｏ．７の熱間圧延板については、まず第１の冷間圧延（圧延率３３．３％）を施した後、バッチ式焼鈍炉を用いて、３００℃で２時間の条件で中間焼鈍を行ない、次いで、第２の冷間圧延（圧延率５０．０％）により最終板厚の１．０ｍｍまで圧延し、冷間圧延板（アルミニウム合金板）とした。次に、アルミニウム合金板から外径９６ｍｍ、内径２４ｍｍの円環状に打抜き、ディスクブランクを作製した後、このディスクブランクを３４０℃で４時間加圧焼鈍を施した。その後、端面加工を行い外径９５ｍｍ、内径２５ｍｍとし、グラインディング加工（表面１０μｍ研削）を行い、３００℃で１０分の加熱処理を行った。次に、ＡＤ−６８Ｆ（上村工業製）により６０℃で５分の脱脂を行った後、ＡＤ−１０７Ｆ（上村工業製）により６５℃で１分のエッチングを行い、更に３０％ＨＮＯ３水溶液（室温）で２０秒間のデスマット処理を施した。その後、表面調整したディスクブランクの表面に、ＡＤ−３０１Ｆ−３Ｘ（上村工業製）を用いてダブルジンケート処理を施した。さらに、ジンケート処理した表面に無電解Ｎｉ−Ｐ合金めっき処理液（ニムデンＨＤＸ（上村工業製））を用いてＮｉ−Ｐ合金めっき層を１９μｍ厚さで形成した後、羽布（バフ）により仕上げ研磨（研磨量５μｍ）を行い、磁気ディスクを得た。なお、表１の成分組成において、「−」の記号は、検出限界以下であることを示している。【００５９】
【表１】
2018025769.tif 000003
【００６０】
前記ステップ８（切削・研削加工及び加熱処理工程）を行った後のアルミニウム合金基板（Ｓ１）、及び前記ステップ１０（Ｎｉ−Ｐ合金めっき層の形成工程）を行った後のめっき層を有するアルミニウム合金基板（Ｓ２）について以下の評価を行った。【００６１】
〔Ｃｒ酸化物の存在密度〕
３〜１０μｍの最長径を有するＣｒ酸化物の存在密度（ディスク片面当たりの個数）は、研削加工・加熱工程後のアルミニウム合金板（Ｓ１）の表面を目視で検査し、ＥＰＭＡの観察像とＷＤＳ分析（波長分散型Ｘ線分析）により３〜１０μｍの最長径を有するＣｒ酸化物を同定しつつ、各々のディスクの片面当たりの個数を数えて存在密度に換算して求めた。Ｃｒ酸化物が基板表面に存在すると研削加工時にこの介在物を起点に広範囲に研削傷が発生するため、介在物の分散状態は目視で確認することができる。上記存在密度を表２に示す。【００６２】
〔めっき表面平滑性〕
Ｎｉ−Ｐ合金めっき層の形成工程後のアルミニウム合金板（Ｓ２）の表面をＯＳＡ（Ｏｐｔｉｃａｌ  Ｓｕｒｆａｃｅ  Ａｎａｌｙｚｅｒ）等の機器を用いて観察し、ディスク片面当たりに存在する最長径０．５μｍ以上の大きさのピットの個数を計測し、単位面積当たりの個数（個数密度：ディスクの片面当たりの個数）を求めた。評価の基準は、ディスクの片面当たりのピットの個数が、１０個以下の場合を優良であるとして「◎」印で示し、１０個超え３０個以下の場合を良好であるとして「○」印で示し、そして、３０個を超える場合を不良であるとして「×」印で示す。評価結果を表２に示す。【００６３】
【表２】
2018025769.tif 000004
【００６４】
表２に示す評価結果から、実施例の合金Ｎｏ．１〜７はいずれも、３〜１０μｍの最長径を有するＣｒ酸化物の存在密度が、ディスクの片面当たり１個以下であり、めっき表面平滑性が優良又は良好な磁気ディスク基板用アルミニウム合金基板が得られた。【００６５】
これに対して比較例の合金Ｎｏ．８〜２２ではいずれも、化学組成及びＣｒ酸化物の存在割合のいずれか一方が本発明の範囲外であるため、めっき表面の平滑性が不良である。【００６６】
即ち、比較例の合金Ｎｏ．８は、Ｍｇ含有量が本発明の適正範囲よりも多過ぎたために粗大なＡｌ−Ｍｇ系金属間化合物が多く生成され、これら金属間化合物がめっき前処理で脱落してアルミニウム合金板表面に大きな窪みが発生した。その結果、めっき表面にピットが多数発生し、めっき表面の平滑性が不良となった。【００６７】
比較例の合金Ｎｏ．９は、Ｃｕ含有量が本発明の適正範囲よりも多過ぎたために粗大なＡｌ−Ｃｕ−Ｍｇ−Ｚｎ系金属間化合物が多く生成され、これら金属間化合物がめっき前処理で脱落してアルミニウム合金板表面に大きな窪みが発生した。その結果、めっき表面にピットが多数発生し、めっき表面の平滑性が不良となった。【００６８】
比較例の合金Ｎｏ．１０では、Ｚｎ含有量が本発明の適正範囲よりも多過ぎたために粗大なＡｌ−Ｃｕ−Ｍｇ−Ｚｎ系金属間化合物が多く生成され、これら金属間化合物がめっき前処理で脱落してアルミニウム合金板表面に大きな窪みが発生した。その結果、めっき表面にピットが多数発生し、めっき表面の平滑性が不良となった。【００６９】
比較例の合金Ｎｏ．１１は、Ｆｅ含有量が本発明の適正範囲よりも多過ぎたために粗大なＡｌ−Ｆｅ系金属間化合物が多く生成し、これら金属間化合物がめっき前処理で脱落してアルミニウム合金板表面に大きな窪みが発生した。その結果、めっき表面にピットが多数発生し、めっき表面の平滑性が不良となった。【００７０】
比較例の合金Ｎｏ．１２は、Ｓｉ含有量が本発明の適正範囲よりも多過ぎたために粗大なＭｇ−Ｓｉ系金属間化合物が多く生成し、これら金属間化合物がめっき前処理で脱落してアルミニウム合金板表面に大きな窪みが発生した。その結果、めっき表面にピットが多数発生し、めっき表面の平滑性が不良となった。【００７１】
比較例の合金Ｎｏ．１３は、Ｂｅの含有量が本発明の適正範囲よりも多過ぎたために研削後の加熱で厚いＡｌ−Ｍｇ−Ｂｅ系酸化物が形成された。その結果、めっき表面に微細ピットが多数発生し、めっき表面の平滑性が不良となった。【００７２】
比較例の合金Ｎｏ．１４は、Ｃｒ含有量が本発明の適正範囲よりも多過ぎたために粗大なＡｌ−Ｃｒ系金属間化合物が多く生成し、この金属間化合物がめっき前処理で脱落してアルミニウム合金板表面に大きな窪みが発生した。その結果、めっき表面にピットが多数発生し、めっき表面の平滑性が不良となった。【００７３】
比較例の合金Ｎｏ．１５は、Ｍｎ含有量が本発明の適正範囲よりも多過ぎたために粗大なＡｌ−Ｍｎ系金属間化合物が多く生成し、この金属間化合物がめっき前処理で脱落してアルミニウム合金板表面に大きな窪みが発生した。その結果、めっき表面にピットが多数発生し、めっき表面の平滑性が不良となった。【００７４】
比較例の合金Ｎｏ．１６は、Ｃｌの含有量が本発明の適正範囲よりも多過ぎたためにＭｇ−Ｃｌ系化合物が多く生成した。その結果、めっき表面に微細ピットが多数発生し、めっき表面の平滑性が不良となった。Ｍｇ含有量が少な過ぎたためにジンケート皮膜が不均一となった。その結果、めっき表面にピットが多数発生し、めっき表面の平滑性が不良となった。【００７５】
比較例の合金Ｎｏ．１７は、Ｍｇ含有量が本発明の適正範囲よりも少な過ぎたためにジンケート皮膜が不均一となった。その結果、めっき表面にピットが多数発生し、めっき表面の平滑性が不良となった。【００７６】
比較例の合金Ｎｏ．１８は、Ｃｕ含有量が本発明の適正範囲よりも少な過ぎたためにジンケート皮膜が不均一となった。その結果、めっき表面にピットが多数発生し、めっき表面の平滑性が不良となった。【００７７】
比較例の合金Ｎｏ．１９は、Ｚｎ含有量が本発明の適正範囲よりも少な過ぎたためにジンケート皮膜が不均一となった。その結果、めっき表面にピットが多数発生し、めっき表面の平滑性が不良となった。【００７８】
比較例の合金Ｎｏ．２０は、Ｂｅを含有させなかったためにジンケート皮膜が不均一となった。その結果、めっき表面にピットが多数発生し、めっき表面の平滑性が不良となった。【００７９】
比較例の合金Ｎｏ．２１は、金属組織で観察された３〜１０μｍの最長径を有するＣｒ酸化物の存在密度が、ディスクの片面当たり３個と高かったために、これらの介在物（Ｃｒ酸化物）に起因する基板表面での大きな窪みや研削傷が多発し、めっき表面の平滑性が不良となった。【００８０】
比較例の合金Ｎｏ．２２は、金属組織で観察された３〜１０μｍの最長径を有するＣｒ酸化物の存在密度が、ディスクの片面当たり７個と高かったために、これらの介在物（Ｃｒ酸化物）に起因する基板表面での大きな窪みや研削傷が多発し、めっき表面の平滑性が不良となった。
【産業上の利用可能性】
【００８１】
上述のように、本発明に係る磁気ディスク基板用アルミニウム合金板は研削加工やめっき前処理等の処理を行うにあたり、３μｍ以上の最長径を有するＣｒ酸化物の個数が制御されているために、窪みや研削傷の発生を抑制する効果を有し、優れためっき表面平滑性を得ることが出来る。このようなアルミニウム合金板を用いることにより、大容量及び高密度の磁気ディスクが得られる。
【図１】
2018025769.tif 000005
【国際調査報告】
2018025769.tif 000006
2018025769.tif 000007
2018025769.tif 000008
2018025769.tif 000009